(57)【特許請求の範囲】
【請求項１】
ホスホニウム塩モノマー成分と、該ホスホニウム塩モノマー成分と共重合可能で、且つ重合後高吸水性樹脂となり得るモノマー成分とを架橋共重合させて得られた、吸水倍率が１０倍以上の抗菌性高吸水性樹脂であって、全モノマー成分に対し、ホスホニウム塩モノマー成分を０.０１〜２０重量％の割合で配合して共重合させ、さらに該ホスホニウム塩モノマー成分が、
【化１】
0003625304.tif 000009
および
【化２】
0003625304.tif 000010
および
【化３】
0003625304.tif 000011
（式中、Ｒ1、Ｒ2およびＲ3は、それぞれ独立して、水素原子、炭素原子数１〜１８の直鎖状または分岐状のアルキル基、アリール基、アラルキル基、ヒドロキシル基またはアルコキシ基で置換されたアルキル基、アリール基またはアラルキル基を表し、Ｘ-はアニオンを表し、Ａはアルキレン基を表し、Ｙは水素原子、低級アルキル基またはアリール基を表す）で示される化合物からなる群より選ばれた１種または２種以上のホスホニウム塩モノマー成分である抗菌性高吸水性樹脂。
【請求項２】
抗菌性高吸水性樹脂が、吸水性シートの形状である請求項１に記載の抗菌性高吸水性樹脂。
【発明の詳細な説明】
【０００１】
【産業上の利用分野】
本発明は、細菌、カビ等による汚染がほとんど起こらない優れた抗菌作用を有する抗菌性高吸水性樹脂に関するものである。
【０００２】
【従来の技術】
従来の吸水性樹脂は、高吸水性および保水性の両方の特性を有するため、例えば生理用品、紙おむつ等の衛生材、農園芸用土壌保水剤、種子コーティング剤、育苗用シート、食品鮮度保持包装材、食品・流通用ドリップ吸収材、ゲル芳香剤、使い捨てカイロ、シーリング材、コンクリート養生・改質剤等の幅広い分野で使用されている。
しかし、例えば吸水性樹脂を用いて製造した吸水性シートは、吸水性樹脂が吸水すると、吸水性シートの表面材も含水状態となり、そのため表面にカビや細菌が繁殖しやすくなるという欠点がある。
例えば、吸水性シートを生理用品、紙おむつなどの衛生材に使用した場合は、排出物を長時間保持したりするため、細菌が繁殖し、また臭気等が問題になる。また、食品用ドリップシートなどに使用した場合は、鮮魚類や肉類などから出る水に微生物が繁殖しやすく、シートの表面に細菌が繁殖し、食品の鮮度が劣化したりする。土木用シーリング材などに使用した場合は、長時間の地下埋設により、その接合部にカビや細菌が繁殖し、シーリング材を劣化したりする問題点がある。
【０００３】
そこで、かかる問題点の解決のために、例えば抗菌作用を有する銀イオンを保持するゼオライトと高吸水性樹脂を２枚の膜で挟んで吸水性シートにする方法（特開昭６３−１５６５４０号公報）や、高吸水性樹脂に銀を含む水溶解性ガラスを均一に混合して抗菌作用を付与させる方法（特開平１−１５３７４８号公報）や、さらにポリオレフィン系樹脂と高吸水性樹脂の混合系に、ジンク２−ピリジンチオール−１−オキサイド系の抗菌剤を混合する方法（特開平５−９３４４号公報）など、無機または有機系の抗菌剤を樹脂に添加した、いわゆる添加型抗菌性吸水性樹脂が提案されている。
【０００４】
【発明が解決しようとする課題】
しかしながら、上記のように提案された抗菌性吸水性樹脂は、例えば、光などによる変色や、樹脂の熱加工時による抗菌剤の分解、ならびに抗菌力の持続性が不十分などの問題点がある。また、有機系の抗菌剤は、その有毒性により食品用、生理用品等に使用することは困難である。
本発明は上記のような従来の課題を解決しながら、しかも、短時間の接触で優れた抗菌作用を示し、細菌、カビ等による汚染がほとんど起こらず、さらに抗菌性物質の溶出が殆ど無い抗菌性高吸水性樹脂を提供することを目的とするものである。
【０００５】
本発明者らは鋭意検討の結果、上記のような従来の課題を解決することができた。すなわち本発明は、ホスホニウム塩モノマー成分と、該ホスホニウム塩モノマー成分と共重合可能で、且つ重合後高吸水性樹脂となり得るモノマー成分とを架橋共重合させて得られた、吸水倍率が１０倍以上の抗菌性高吸水性樹脂を提供するものである。
【０００６】
また本発明は、全モノマー成分に対し、ホスホニウム塩モノマー成分を０．０１〜２０重量％の割合で配合して共重合させて得られた、前記の抗菌性高吸水性樹脂を提供するものである。
【０００７】
さらに本発明は、ホスホニウム塩モノマー成分が、
【０００８】
【化４】
0003625304.tif 000002
【０００９】
および
【００１０】
【化５】
0003625304.tif 000003
【００１１】
および
【００１２】
【化６】
0003625304.tif 000004
【００１３】
および
【００１４】
【化７】
0003625304.tif 000005
【００１５】
（式中、Ｒ１、Ｒ２およびＲ３は、それぞれ独立して、水素原子、炭素原子数１〜１８の直鎖状または分岐状のアルキル基、アリール基、アラルキル基、ヒドロキシル基またはアルコキシ基で置換されたアルキル基、アリール基またはアラルキル基を表し、Ｘ−はアニオンを表し、Ａはアルキレン基を表し、Ｙは水素原子、低級アルキル基またはアリール基を表す）で示される化合物からなる群より選ばれた１種または２種以上のホスホニウム塩モノマー成分である前記いずれかに記載の抗菌性高吸水性樹脂を提供するものである。
【００１６】
さらにまた本発明は、抗菌性高吸水性樹脂が、吸水性シートの形状である前記いずれかに記載の抗菌性高吸水性樹脂を提供するものである。
【００１７】
以下、本発明をさらに詳細に説明する。
本発明の抗菌性高吸水性樹脂は、前述のとおり、高吸水性樹脂として該樹脂を主に構成すべきモノマー成分と、抗菌性を有するホスホニウム塩モノマーとを架橋共重合させて得られたものである。
【００１８】
本発明の抗菌性高吸水性樹脂を合成するために用いられるホスホニウム塩モノマー成分としては、代表的には、上記の（１）、（２）、（３）、（４）式に挙げる重合性ホスホニウム塩が好ましいが、抗菌性かつ重合性のホスホニウム塩であれば、これに限定されるものではない。
【００１９】
上記（１）、（２）、（３）、（４）式において、式中のラジカルを具体的に例示すれば次のとおりである。Ｙは、例えばメチル基、エチル基、プロピル基等の低級アルキル基；フェニル基等のアリール基である。
【００２０】
また、Ａのアルキレン基としては、メチレン基、エチレン基、トリメチレン基、テトラメチレン基、ペンタメチレン基、エチルエチレン基等の直鎖又は分岐アルキレン基等が挙げられる。
【００２１】
Ｒ１、Ｒ２およびＲ３の水素原子以外のものとしては、メチル基、エチル基、プロピル基、ブチル基、ペンチル基、ヘキシル基、ヘプチル基、オクチル基、ドデシル基、オクタデシル基等のアルキル基；フェニル基、トリル基、キシリル基等のアリール基；ベンジル基、フェニチル基等のアラルキル基；前記アルキル基、アリール基、アラルキル基をヒドロキシ基またはアルコキシ基で置換した基等が挙げられ、中でも好ましくはヘプチル、オクチル等のアルキル基、フェニル、トリル等のアリール基、さらに好ましくは、アルキル基であるのがよい。また、Ｒ１、Ｒ２およびＲ３は、同一の基であっても、そうでなくともよい。
【００２２】
Ｘ−のアニオンとしては、例えばフッ素、塩素、臭素またはヨウ素のハロゲンイオン；ギ酸、酢酸、蓚酸等のカルボキシルイオン；硫酸イオン；メチルまたはジメチルリン酸、エチルまたはジエチルリン酸等のリン酸イオン；メチルまたはジメチルリン酸；エチルまたはジエチルリン酸；フッ化アンチモンイオン；フッ化リンイオン；フッ化ヒ素イオン；フッ化ホウ素イオン；過塩素酸イオン等が挙げられ、中でもハロゲンイオンが好ましい。
【００２３】
上記重合性のホスホニウム塩モノマー成分は、Ｒ１〜Ｒ３がメチル基、エチル基のような低級アルキル基である場合は、水溶性であり、また、アルコール等の有機溶媒にも溶解する。逆に、Ｒ１〜Ｒ３がペンチル基、ヘキシル基、オクチル基等の高級アルキル基になるほど水に対する溶解度が減少する傾向を示す。抗菌効果は、アルキル基の場合、その長さの影響を受け、例えばメチル、エチル、ブチル、オクチルと抗菌効果が高くなる傾向がみられ、特にＲ１〜Ｒ３内の一つだけが例えば、オクタデシル（Ｃ１８）のような高級アルキル基、他の二つがメチル基のような低級アルキル基である場合、細胞膜攻撃性が高く抗菌効果は高い。
【００２４】
（１）、（２）、（３）、（４）式の重合性のホスホニウム塩モノマー成分は、様々な細菌類、真菌類、藻類等に有効な抗菌性を示すが、この傾向は、他のモノマー成分と共重合しても変わることはない。また、これら（１）、（２）、（３）、（４）式の重合性のホスホニウム塩モノマー成分は、熱や溶媒に対して極めて安定性も高い。
【００２５】
なお、本明細書中で高吸水性樹脂とは、水に溶けることなく自重の数十〜数百倍もの水を吸収し、保持する能力を有するものであり、例えばイオン性を有する基をもった水溶性の電解質ポリマーに、軽度の架橋結合を導入した３次元構造のものである。
該吸水性樹脂の吸水倍率は、とくに制限されるものではないが、通常吸水倍率が１０倍以上、好ましくは５０倍以上の吸水能を有するものである。ここで本明細書における吸水倍率とは、イオン交換水またはイオン性水溶液に対し、該抗菌性高吸水性樹脂１ｇが吸収できるグラム数を示すものとする。
【００２６】
上記の抗菌性を有する重合性のホスホニウム塩モノマー成分と共重合し、且つ重合後、高吸水性を示すモノマー成分は、具体的には例えば、アクリル酸、メチルアクリレート、エチルアクリレート、プロピルアクリレート、フェニルアクリレート、フェノキシエチルアクリレート、アクリル酸ヒドロキシ酸テトラヒドロフルフリル、２−ヒドロキシエチルアクリレート、２−ヒドロキシプロピルアクリレート、２−アクリロイルオキシエチルコハク酸、２−アクリロイルオキシエチルフタル酸、トリメチルアミンアクリレート、トリエチルアミンアクリレート、メタクリル酸、メチルメタクリレート、エチルメタクリレート、ｎ−ブチルメタクリレート、２−エチルヘキシルメタクリレート、ベンジルメタクリレート、フェニルメタクリレート、ジンクロペンタニルメタクリレート、ジシクロペンテニルメタクリレート、ジメチルアミノエチルメタクリレート、２−メタクリロイルオキシエチルコハク酸、２−ヒドロキシエチルメタクリレート、２−ヒドロキシプロピルメタクリレート、２−ヒドロキシブチルメタクリレート、トリエタノールアミンメタクリレート、フマル酸、マレイン酸およびその金属塩、イタコン酸およびこれらのエステル類、アクリロニトリル、メタクリロニトリル、スチレンスルホン酸、ビニルスルホン酸、ビニルトルエンスルホン酸、スルホエチルメタクリレート、スルホプロピルメタクリレート、２−アクリルアミド−２−メチルプロパンスルホン酸、アクリルアミド、メタクリルアミド、Ｎ−メチルアクリルアミド、Ｎ,Ｎ−ジメチルアクリルアミド、アクリルアミドプロピルベンジルジメチルアンモニウムハイドロオキサイド、Ｎ−メチルビニルビリジウムクロライド、トリエタノールアミンアクリレート、スチレン、メチルスチレン、ジメチルスチレン、クロロスチレン、プロモスチレン、ｐ−クロロメチルスチレン、ジビニルベンゼン、酢酸ビニル、Ｎ−ビニル−２−ピロリドン、イソブチレン、無水マレイン酸、マレイン酸メチルアミン、置換マレイミド等が挙げられる。
【００２７】
本発明の抗菌性高吸水性樹脂を構成するモノマー成分全体に対する重合性のホスホニウム塩モノマー成分の配合量は、得られる樹脂の物性や使用目的により一様ではなく、抗菌性能を発現する範囲で適宜決定する必要がある。しかし、多くの場合、ホスホニウム塩モノマー成分が、０．０１〜２０重量％、より好ましくは０．１〜５重量％含有されるのがよい。０．０１重量％未満であると抗菌効果が小さく、２０重量％を超えた場合は、吸水力、保水力、ゲル化力、加工性等の機能が損なわれるので好ましくない。
【００２８】
さらに、本発明の抗菌性高吸水性樹脂の合成においては、前記モノマー類の共重合の際に架橋剤を使用して架橋共重合させることが必要である。架橋剤の具体例としては、
メチレンビスアクリルアミド、メチレンビスメタクリルアミド、トリメチロールプロパントリアクリレート、トリメチロールプロパントリメタクリレート、エチレングリコールジアクリレート、ジエチレングリコールジアクリレート、トリエチレングリコールジアクリレート、１，６−ヘキサンジオールジアクリレート、エチレングリコールメタクリレート、ジエチレングリコールメタクリレート、トリエチレングリコールメタクリレート、プロピレングリコールジメタクリレート、ポリエチレングリコールジアクリレート、ネオペンチルグリコールジアクリレート、ポリエチレングリコールジメタクリレート、ネオペンチルグリコールジメタクリレート、テトラメチロールメタンテトラアクリレート、テトラメチロールメタンテトラメタクリレート、ペンタエリスリトールトリアクリレート、１，４−ブタンジオールジメタクリレート、１，６−ヘキサンジオールジメタクリレート、グリセリンジメタクリレート、ジビニルベンゼンジアリルフタレート、ジエチレングリコールビスアリルカーボネート、グリセロールジグリシジルエーテル、エチレングリコールジグリシジルエーテル、ポリエチレングリコールジグリシジルエーテル、水酸化アルミニウム等の多価金属塩、ポリエチルイミン、ブロックイソシアネート、メラミン樹脂等が挙げられる。
これら架橋剤の配合割合は、本発明の抗菌性高吸水性樹脂を構成するモノマー成分全体に対して、例えば０．００１〜２０重量％、好ましくは０．０１〜５重量％配合されるのがよい。
【００３０】
本発明の抗菌性高吸水性樹脂を製造するための重合方法は、公知の方法、例えば放射線照射、グラフト重合、橋かけ剤を用いた共重合、水溶性高分子の３次元反応、自己橋かけ重合などでよい。
【００３１】
上記重合は、ラジカル重合触媒を用いればよいが、そのラジカル重合触媒としては、過酸化水素、過酸化ベンゾイル、ベンゾイルパーオキサイド、ジイソプロピルパーオキシジカーボネート、ｔ−ブチルパーオキシ−２−エチルヘキサネート、ｔ−ブチルパーオキシビバレート、ｔ−ブチルパーオキシジイソブチレート、ｔ−ブチルパーオキシイソプロピルカーボネート、ラウロイルパーオキサイド等の過酸化物、アゾビスイソブチロニトリル、アゾビスイソバレリアル酸、アゾビス（２，４−ジメチルバレロニトリル）、２，２’−アゾビス（２−アミジノプロパン）塩酸塩等のアゾ化合物、過硫酸アンモニム、過硫酸カリウム等の過硫酸塩、第二セリウム塩等のラジカル重合触媒や、これらと亜硫酸水素ナトリウム、亜流酸アンモニウム、Ｌ−アスコルビン酸、第一鉄塩等の還元剤との組合わせによるレドックス系開始剤が用いられる。
また、ソルビタンモノラウレート、ソルビタンモノアウテアレート等の界面活性剤を同時に添加してもよい。
【００３２】
重合系溶媒としては、例えば水、メタノール、エタノール、アセトン、Ｎ，Ｎ−ジメチルホルムアミド、ジメチルスルホキシド、ｎ−ヘキサン、シクロヘキサン等が挙げられ、これらは１種または２種以上を使用することができる。
【００３３】
本発明において重合条件は、各種原料によって異なるが、重合温度は０〜１８０℃、好ましくは１０〜１２０℃、重合時間は１〜４８時間、好ましくは２〜３０時間である。
重合終了後、必要に応じて加水分解し、精製、乾燥、粉砕処理を行えば、本発明の抗菌性高吸水性樹脂が得られる。
【００３４】
かくして得られる本発明の抗菌性高吸水性樹脂は、上記抗菌性ホスホニウム塩モノマー成分が、他のモノマー成分と共重合したもので、代表的には、デンプン−アクリロニトリルグラフト重合体加水分解物、デンプン−アクリル酸グラフト重合体、デンプン−スチレンスルホン酸グラフト重合体、デンプン−ビニルスルホン酸グラフト重合体、デンプン−アクリルアミドグラフト重合体等のデンプン系；セルロース−アクリロニトリルグラフト重合体、セルロース−スチレンスルホン酸グラフト重合体、カルボキシメチルセルロースの架橋体等のセルロース系；ポリビニルアルコール架橋重合体、ＰＶＡ吸水ゲル凍結・解凍エラストマー等のポリビニルアルコール系；ポリアクリル酸ナトリウム架橋体、アクリル酸ナトリウム−ビニルアルコール共重合体、ポリアクリロニトリル系重合体ケン化物、ヒドロキシエチルメタクリレートポリマー（ＨＥＭＡ）等のアクリル系；無水マレイン酸やビニルピロリドン等を用いた付加重合体；ポリエチレングリコール・ジアクリレート架橋重合体；などのポリエーテル系、エステル系ポリマー、アミドポリマー等の縮合系の含リン変性ポリマーということができる。
【００３５】
なお、本発明の抗菌性高吸水性樹脂は、上記共重合の際または重合後、必要に応じ吸水性速度を向上させるために、アタパルジャイト、カオリン、タルク、ケイ藻土を添加することができ、さらに必要に応じて各種の樹脂用充填剤、例えばパルプ、木粉、合成繊維などの有機質、ガラス繊維、ガラス粉、微粉シリカ、アルミナ、アパタイト、ゼオライト、ケイ酸カルシウム、雲母、シラスなどの無機質を配合することができる。また発泡剤、消泡剤、老化防止剤、熱安定化剤、酸化防止剤、染色剤、顔料、着色剤等も少量添加することができる。そのほか粘性や強度の向上を目的として、熱可塑性樹脂のエマルジョン、合成ゴムのラテックス、水溶性高分子を混合することができる。
【００３６】
本発明の抗菌性高吸水性樹脂は、その使用目的に応じ、無定形粉末状、球形粒状粉体、短繊維状、長繊維状、不織布状、フィルム状等の種々の形状にすることができる。
本発明の抗菌性高吸水性樹脂は、優れた抗菌性を有するために、生理用品、紙おむつ等の衛生材、食品鮮度保持包装材、食品・流通用のドリップ吸収材、農業・園芸用土壌保水剤、船底防汚塗料、高吸水性繊維、結露防止材、高透水性分離膜等の幅広い分野に利用できる。また、同時に帯電防止性、難燃性、防汚性を付与することができる。
【００３７】
【実施例】
以下、実施例により本発明を説明する。
実施例 １
スルホエチルメタクリレートのナトリウム塩１７２．８ｇ、アクリル酸ナトリウム１４．１ｇ、アクリル酸３．６ｇ、Ｎ，Ｎ−メチレンビスアクリルアミド０．１５４ｇ、トリｎ−オクチル−３（および４）−ビニルベンジルホスホニウムクロライド１．９ｇおよび水２６０ｇを仕込み、撹拌して均一に溶解させた。
窒素置換した後、４０℃に加熱し、１０％過硫酸アンモニウム水溶液１．０ｇおよび１％Ｌ−アスコルビン酸水溶液０．５ｇを添加し、撹拌を停止して重合させた。
重合開始後しばらくした後、９０℃で１時間加熱した。終了後１５０℃で５時間乾燥し、粉砕して抗菌性高吸水性樹脂を得た。
【００３８】
実施例 ２
アクリルアミド３５.５g、アクリル酸２２.１g、２−アクリルアミド−２−メチルプロパンスルホン酸４１.４gおよび水１８.８gを加え、５０℃で溶解させた。次いで中和剤として水酸化カリウム２９.２gを徐々に添加して中和を行った。さらにＮ,Ｎ−メチレンビスアクリルアミド０.０１４g、トリｎ−オクチルアリルホスホニウムクロライド１.５gを添加し、撹拌して均一にした。次に該水溶液を６０℃にした後、１０％２,２'−アゾビス（２ーアミジノプロパン）塩酸塩水溶液１１.８gを添加して重合させた。終了後、９０℃で２時間乾燥後、粉砕して抗菌性高吸水性樹脂を得た。
【００４０】
実施例 ４
実施例１のトリｎ−オクチル−３（および４）−ビニルベンジルホスホニウムクロライドの代わりにメタクリル酸エチルトリｎ−オクチルホスホニウムクロライド２．０ｇを添加した他は、実施例１と同様に行った結果、抗菌性高吸水性樹脂を得た。
【００４１】
実施例 ５
ジャガイモデンプン５０ｇおよび水５００ｇを反応容器に添加し、窒素雰囲気下で３５℃、１時間撹拌後、３０℃に冷却した。アクリル酸ソーダ２０ｇ、アクリルアミド１０ｇ、スチレンスルホン酸ソーダ５ｇ、メタクリロイルオキシエチルトリメチルアンモニウムクロライド１０ｇ、メタクリル酸エチルトリｎ−オクチルホスホニウムクロライド１．０ｇをそれぞれ添加し、さらに過硫酸アンモニウム１．２ｇ、Ｎ，Ｎ−メチレンビスアクリルアミド０．２ｇを添加して、窒素雰囲気下で３０℃、５時間撹拌し重合させたところ白色ゲルとなった。これを１００℃、３時間減圧乾燥し、粉砕して粉末状の抗菌性高吸水性樹脂を得た。
【００４２】
実施例 ６
実施例５のジャガイモデンプンの代わりにトウモロコシデンプン５０ｇ、メタクリル酸エチルトリｎ−オクチルホスホニウムクロライドの代わりにビノキシカルボニルメチルトリｎ−オクチルホスホニウムクロライド１．０ｇを添加した他は、実施例５と同様に行った結果、白色粉末状の抗菌性高吸水性樹脂を得た。
【００４３】
実施例 ７
置換度が０．５のカルボキシメチルセルロース（ＣＭＣ）２０ｇをとり、メタノール−硝酸溶液（１ｌのメタノール中１００ｍｌの硝酸）２５０ｇ中で、２５℃で１０時間処理して酸の形に転化した。
得られた酸性物質を蒸留水でよく洗浄し、次いで反応容器に１０００ｇの水とともに充填した。反応容器を十分窒素で置換し、系内の酸素を除いた。
次いで、アンモニウム硝酸セリウム１０ｇを加え、メタクリル酸ソーダ５ｇ、ビニルホスホン酸１０ｇ、アクリルアミドプロピルベンジルジメチルアンモニウムハイドロオキサイド５ｇ、トリｎ−オクチルアリルホスホニウムクロライド０．６ｇを添加して、２５℃窒素雰囲気下で２時間撹拌して重合させた。生成物をメタノールで洗浄し、１０５℃で乾燥後粉砕し、白色粉末状の抗菌性高吸水性樹脂を得た。
【００４４】
比較例 １
実施例１のトリｎ−オクチル−３（および４）−ビニルベンジルホスホニウムクロライドを添加しない条件で、実施例１と同様に行った結果、高吸水性樹脂を得た。
【００４５】
＜抗菌性高吸水性樹脂シートの作成＞
実施例１〜７で得られた抗菌高吸水性樹脂０．３ｇをポリエステル不織布（旭化成社製アイエル−Ｅ１０３０）５ｇに熱プレス機で付着させシートを作成した。さらにこれを５０ｍｍ×５０ｍｍに切断し、抗菌性高吸水性樹脂のシートを得た。
なお、比較例１で得られた高吸水性樹脂を用いて、上記と同様にしてシートを作成した。
【００４６】
＜吸水能（吸水倍率）試験＞
実施例１〜７で得られた抗菌性高吸水性樹脂の吸水倍率を調べた結果を表１に示す。なお、この吸水倍率は、各樹脂１ｇを脱イオン水または０．９％食塩水１リットル中に２４時間浸漬した後、濾過し、１０分間水切りを行った後、濾過上に存在する吸水ゲルの重量を測定して吸水倍率能とした。
【００４７】
【表１】
0003625304.tif 000006
【００４８】
＜抗菌活性の評価＞
グラム陽性菌の代表としてスタフィロコッカス・オーレウス（Ｓｔａｐｈｙｌｏｃｏｃｃｕｓ  ａｕｒｅｕｓ）ＩＦＯ１２７３２およびグラム陰性菌の代表としてエシエリヒア・コリ（Ｅｓｃｈｅｒｉｃｈｉａ  ｃｏｌｉ）ＩＦＯ３８０６を、表１および表２に示す作用時間で、各実施例において得られた抗菌性高吸水性樹脂を用いて作成したシートを作用させた。得られた抗菌活性の結果を表２および表３に示す。なお、抗菌活性の評価は、所定量の菌を接種し、上記の各シートに接触させて、菌液を所定量の生理食塩水で洗い流し、この液に存在する菌数を測定することにより行った。
【００４９】
【表２】
0003625304.tif 000007
【００５０】
【表３】
0003625304.tif 000008
【００５１】
表２および表３の結果から明らかなように、僅かな接触時間でそれぞれの菌数が顕著に減少していることが分かる。
【００５２】
【発明の効果】
本発明によって、短時間の接触で優れた抗菌作用を示し、細菌、カビ等による汚染がほとんど起こらず、さらに抗菌性物質の溶出が殆ど無い抗菌性高吸水性樹脂が提供される。